СЕГМЕНТИРОВАННЫЕ ГЕЛЕВЫЕ КОМПОЗИТЫ И ЖЕСТКИЕ ПАНЕЛИ, ИЗГОТОВЛЕННЫЕ ИЗ НИХ

1. Способ получения сегментированного гелевого композита, содержащий следующие стадии:
обеспечение сегментированного армированного волокном листа или сегментированного армированного пенопластом с открытыми порами листа;
объединение армированного листа с предшественником геля;
гелеобразование объединения с получением композитного листа;
свертывание в рулон композитного листа и
сушка композитного листа с получением сегментированного армированного гелевого композитного листа.
2. Способ по п. 1, который дополнительно содержит стадии разматывания рулона высушенного композитного листа, нанесения адгезива на, по меньшей мере, одну сторону композитного листа и присоединения его к другому плоскому материалу.
3. Способ получения панели гелевого композита, содержащий следующие стадии:
обеспечение высушенного сегментированного листа гелевого композита с, по меньшей мере, двумя главными поверхностями и множественными сегментированными поверхностями поперечного сечения, где сегментированный лист гелевого композита содержит сегментированный армированный волокном лист или сегментированный, армированный пенопластом с открытыми порами, лист;
нанесение адгезива на, по меньшей мере, одну поверхность указанного композита и
присоединение указанного композита к другому высушенному сегментированному гелевому композиту.
4. Способ по п. 1, в котором сегментированный волокнистый армированный лист пенопласта с открытыми порами имеет облицовочный слой или лист, присоединенный к нему.
5. Способ по п. 4, в котором облицовочный слой содержит волокна.
6. Способ по п. 1, в котором волокнистый холст содержит ненепрерывные волокна.
7. Способ по п. 1, который дополнительно содержит стадию введения добавок, выбранных из группы, состоящей из диоксида титана, оксидов железа, углеродной сажи, графита, гидроксида алюминия, фосфатов, боратов, силикатов металла, металлоценов, молибдатов, станнатов, гидроксидов, карбонатов, оксидов цинка, оксидов алюминия, оксидов сурьмы, смесей магний-цинк, смесей магний-цинк-сурьма, карбида кремния, силицида молибдена, оксидов марганца, оксида железа-титана, силиката циркония, оксида циркония, оксида железа(II), оксида железа(III), диоксида марганца, оксида железа-титана (ильменита), оксида хрома и их комбинации.
8. Способ по п. 1, который дополнительно содержит стадию введения, по меньшей мере, связующего в волокна или использования волокна, содержащего, по меньшей мере, одно связующее.
9. Способ по п. 1 или 2, в котором, по меньшей мере, сегмент сегментированного армирования является жестким.
10. способ по п. 3, в котором, по меньшей мере, сегмент сегментированного гелевого композита является жестким.
11. Способ по п. 1, в котором предшественник геля или армированный волокном гелевый композит содержит материал, выбранный из группы, состоящей из диоксида циркония, диоксида иттрия, диоксида гафния, диоксида алюминия, диоксида титана, диоксида церия, диоксида кремния, полиакрилатов, полистиролов, полиакрилонитрилов, полиуретанов, полиимидов, полифурфурального спирта, фенолофурфурилового спирта, меламиноформальдегидов, резорциноформальдегидов, крезолоформальдегида, фенолоформальдегида, диальдегида поливинилового спирта, полициануратов, полиакриламидов, различных эпоксидов, агара и агарозы, и их комбинаций.
12. Способ по п. 1, в котором волокна в армированном волокном листе или в сегментированных армированных волокнами гелевых композитах содержат материалы, выбранные из группы, состоящей из минеральной ваты, стеклянной ваты, стекловолокна, сложного полиэфира, полиолефинтерефталатов, поли(этилен)нафталата, поликарбонатов и вискозного волокна, найлона, хлопоксодержащей лайкры (изготовитель - DuPont), углеродсодержащих волокон, подобных графиту, предшественников для углеродных волокон, подобных полиакрилонитрилу (ПАН), окисленному ПАН, некарбонизованному термообработанному ПАН, такому как изготовленному технологией SGL из углеродного, стекловолокносодержащего материала, подобного S-стеклу, 901-стеклу, 902-стеклу, 475-стеклу, Е-стеклу, (диоксид кремния)содержащих волокон, подобных кварцу, кварцелу (изготовитель - Saint-Gobain), Q-войлока (изготовитель - Johns Manville), Saffil (изготовитель - Saffil), Durablanket (изготовитель - Unifrax) и других (диоксид кремния)содержащих волокон, полиарамидных волокон, подобных Kevlar, Nomex, Sontera (изготовитель всех DuPont), Conex (изготовитель - Taijin), полиолефинов, подобных Tyvek (изготовитель - DuPont), Dyneema (изготовитель - DSM), Spectra (изготовитель - Honeywell), другие полипропиленовые волокна, подобные Typar, Xavan (изготовитель обоих - DuPont), фторполимеров, подобных ПТФЭ с торговыми марками тефлон (изготовитель - DuPont), Goretex (изготовитель - GORE), волокон из карбида кремния, подобных Nicalon (изготовитель - COI Ceramics), керамических волокон, подобных Nextel (изготовитель - 3М), акриловых полимеров, волокон из шерсти, шелка, конопли, кожи, замши, волокон PBO-Zylon (изготовитель - Tyobo), жидкокристаллического материала, подобного Vectan (изготовитель - Hoechst), волокна Cambrelle (изготовитель - DuPont), полиуретанов, полиамидов, древесных волокон, волокон бора, алюминия, железа, волокон из нержавеющей стали, и других термопластов, таких как PEEK, PES, полиэтиленимин, PEK, полифениленсульфид и их комбинаций.
13. Способ по п. 2 или 3, в котором адгезив выбран из группы, состоящей из калиевого жидкого стекла, натриевого жидкого стекла, цемента и щелочноактивированных алюмосиликатов, полиэтилена, каптона, полиуретана, сложного полиэфира, натурального каучука, синтетического каучука, хайполона, полимерных сплавов, ПТФЭ, поливинилгалогенидов, неопрена, акриловых полимеров, нитрилов, ЭПДМ, ЭП, витона, винилов, винилацетата, этиленвинилацетата, стирола, стирол-акрилатов, стирол-бутадиенов, поливинилового спирта, поливинилхлорида, акриламидов, фенольных смол и их комбинаций.
14. Способ по п. 1, в котором теплопроводность армированного гелевого композита в условиях окружающей среды составляет менее 25 мВт/мК.
15. Способ по п. 1, в котором сворачивание композита в рулон является таким, что между сегментами, обращёнными от оси рулона, образуются зазоры.
16. Сегментированный гелевый композит, содержащий сегментированный армированный волокном лист или сегментированный армированный пенопластом с открытыми порами лист, в котором гель является непрерывным через волокно или пенопласт в, по меньшей мере, одном сегменте армированного листа, и существует, по меньшей мере, один зазор между по меньшей мере двумя смежными сегментами с разрывностью как в волокне или пенопласте, так и в геле.
17. Жесткая панель, содержащая, по меньшей мере, два слоя армированного гелевого композита, содержащего армированный волокном лист или лист, армированный пенопластом с открытыми порами, в котором, по меньшей мере, один слой содержит сегментированный гелевый композит по п. 16.
18. Гелевый композит по п. 16, который дополнительно содержит наполнители, выбранные из группы, состоящей из диоксида титана, оксидов железа, углеродной сажи, графита, гидроксида алюминия, фосфатов, боратов, силикатов металла, металлоценов, молибдатов, станнатов, гидроксидов, карбонатов, оксидов цинка, оксидов алюминия, оксидов сурьмы, смесей магний-цинк, смесей магний-цинк-сурьма, карбида кремния, силицида молибдена, оксидов марганца, оксида железа-титана, силиката циркония, оксида циркония, оксида железа(II), оксида железа(III), диоксида марганца, оксида железа-титана (ильменита), оксида хрома и их комбинации.
19. Панель по п. 17 или композит по п. 16, дополнительно содержащие, по меньшей мере, связующее в волокне.
20. Композит по п. 16, в котором сегментированное волокнистое армирование или лист сегментированного пенопласта с открытыми порами имеет облицовочный слой или лист, присоединенный к нему.
21. Композит по п. 20, в котором облицовочный слой содержит волокна.
22. Композит по п. 16, в котором волокнистое армирование содержит ненепрерывные волокна.
23. Композит по п. 16, который дополнительно содержит добавки, выбранные из группы, состоящей из диоксида титана, оксидов железа, углеродной сажи, графита, гидроксида алюминия, фосфатов, боратов, силикатов металла, металлоценов, молибдатов, станнатов, гидроксидов, карбонатов, оксидов цинка, оксидов алюминия, оксидов сурьмы, смесей магний-цинк, смесей магний-цинк-сурьма, карбида кремния, силицида молибдена, оксидов марганца, оксида железа-титана, силиката циркония, оксида циркония, оксида железа(II), оксида железа(III), диоксида марганца, оксида железа-титана (ильменита), оксида хрома и их комбинации.
24. Композит по п. 16, который дополнительно содержит, по меньшей мере, связующее в волокнах или использует волокна, содержащие, по меньшей мере, одно связующее.
25. Композит по п. 16, в котором, по меньшей мере, сегмент листа сегментированного волокнистого холста является жестким.
26. Композит по п. 16, в котором предшественник геля или армированный волокном гелевый композит содержит материал, выбранный из группы, состоящей из диоксида циркония, диоксида иттрия, диоксида гафния, диоксида алюминия, диоксида титана, диоксида церия, диоксида кремния, полиакрилатов, полистиролов, полиакрилонитрилов, полиуретанов, полиимидов, полифурфурального спирта, фенолофурфурилового спирта, меламиноформальдегидов, резорциноформальдегидов, крезолоформальдегида, фенолоформальдегида, диальдегида поливинилового спирта, полициануратов, полиакриламидов, различных эпоксидов, агара и агарозы и их комбинаций.
27. Композит по п. 16, содержащий волокнистые материалы, выбранные из группы, состоящей из минеральной ваты, стеклянной ваты, стекловолокна, сложного полиэфира, полиолефинтерефталатов,
поли(этилен)нафталата, поликарбонатов и вискозного волокна, найлона, хлопоксодержащей лайкры (изготовитель - DuPont), углеродсодержащих волокон, подобных графиту, предшественников для углеродных волокон, подобных полиакрилонитрилу (ПАН), окисленному ПАН, некарбонизованному термообработанному ПАН, такому как изготовленному технологией SGL из углеродного, стекловолокносодержащего материала, подобного S-стеклу, 901-стеклу, 902-стеклу, 475-стеклу, Е-стеклу, (диоксид кремния)содержащих волокон, подобных кварцу, кварцелу (изготовитель - Saint-Gobain), Q-войлока (изготовитель - Johns Manville), Saffil (изготовитель - Saffil), Durablanket (изготовитель - Unifrax) и других (диоксид кремния)содержащих волокон, полиарамидных волокон, подобных Kevlar, Nomex, Sontera (изготовитель всех DuPont), Conex (изготовитель - Taijin), полиолефинов, подобных Tyvek (изготовитель - DuPont), Dyneema (изготовитель - DSM), Spectra (изготовитель - Honeywell), другие полипропиленовые волокна, подобные Typar, Xavan (изготовитель обоих - DuPont), фторполимеров, подобных ПТФЭ с торговыми марками тефлон (изготовитель - DuPont), Goretex (изготовитель - GORE), волокон из карбида кремния, подобных Nicalon (изготовитель - COI Ceramics), керамических волокон, подобных Nextel (изготовитель - 3М), акриловых полимеров, волокон из шерсти, шелка, конопли, кожи, замши, волокон PBO-Zylon (изготовитель - Tyobo), жидкокристаллического материала, подобного Vectan (изготовитель - Hoechst), волокна Cambrelle (изготовитель - DuPont), полиуретанов, полиамидов, древесных волокон, волокон бора, алюминия, железа, нержавеющей стали, и других термопластов, подобных PEEK, PES, полиэтиленимину, PEK, полифениленсульфиду и их комбинаций.
28. Композит по п. 16, в котором адгезив выбран из группы, состоящей из калиевого жидкого стекла, натриевого жидкого стекла, цемента и щелочноактивированных алюмосиликатов, полиэтилена, каптона, полиуретана, сложного полиэфира, натурального каучука, синтетического каучука, хайполона, полимерных сплавов, ПТФЭ, поливинилгалогенидов, неопрена, акриловых полимеров, нитрилов, ЭПДМ, ЭП, витона, винилов, винилацетата, этиленвинилацетата, стирола, стирол-акрилатов, стирол-бутадиенов, поливинилового спирта, поливинилхлорида, акриламидов, фенольных смол и их комбинаций.
29. Композит по п. 16, в котором теплопроводность сухого армированного гелевого композита в окружающих условиях составляет менее 25 мВт/мК.